(57)【要約】【課題】インキ物性に悪影響を及ぼすことなく、堅固な筆記描線、具体的には、筆記描線の耐擦過性、耐溶剤性に優れた筆記具用インキ組成物、この筆記具用インキ組成物が内蔵された筆記具、並びに、水反応型樹脂を含有するインキ組成物の反応防止方法を提供する。【解決手段】少なくとも水反応型樹脂を含有することを特徴とする筆記具用インキ組成物。前記水反応型樹脂としては、イソシアネート基を有する樹脂であるものが好ましく、前記水反応型樹脂の含有量は、インキ組成物全量に対して５〜４０重量％であるものが望ましい。  本発明の筆記具は、上記筆記具用インキ組成物を内蔵したことを特徴とする。【選択図】図１
2010024379.tif 000002
【特許請求の範囲】
【請求項１】
少なくとも水反応型樹脂を含有することを特徴とする筆記具用インキ組成物。
【請求項２】
前記水反応型樹脂は、イソシアネート基を有する樹脂であることを特徴とする請求項１に記載の筆記具用インキ組成物。
【請求項３】
前記水反応型樹脂の含有量が、インキ組成物全量に対して５〜４０重量％であることを特徴とする請求項１又は２に記載の筆記具用インキインキ組成物。
【請求項４】
更に、色材と、２５℃における蒸気圧が７５ｍＰａ・ｓ以上の有機溶剤を含有することを特徴とする請求項１〜３の何れか一つに記載の筆記具用インキ組成物。
【請求項５】
更に、色材と、２５℃、１気圧における水の溶解度が０．０１重量％以上である有機溶剤を含有することを特徴とする請求項１〜３の何れか一つに記載の筆記具用インキ組成物。
【請求項６】
前記有機溶剤が２５℃、１気圧における水の溶解度が１重量％以上であることを特徴とする請求項５に記載の筆記具用インキ組成物。
【請求項７】
前記有機溶剤が、アルコール、鎖状炭化水素、環状炭化水素、エステル類からなる群から選択される少なくとも１種であることを特徴とする請求項１〜６の何れか一つに記載の筆記具用インキ組成物。
【請求項８】
前記色材の少なくとも一部が顔料であることを特徴とする請求項４〜７の何れか一つに記載の筆記具用インキ組成物。
【請求項９】
前記顔料が酸化チタンであることを特徴とする請求項８に記載の筆記具用インキ組成物。
【請求項１０】
水の含有量が１質量％未満であることを特徴とする請求項１〜９の何れか一つに記載の筆記具用インキ組成物。
【請求項１１】
請求項１〜１０の何れか一つに記載の筆記具用インキ組成物を内蔵してなることを特徴とする筆記具。
【請求項１２】
インキタンク中及び／又はペン先部に脱水材を配置したこと特徴とする請求項１１に記載の筆記具。
【請求項１３】
前記脱水材は、モレキュラーシーブ、ゼオライト多孔体、無機塩、シリカゲルの群から選ばれる少なくとも１種であることを特徴とする請求項１２に記載の筆記具。
【請求項１４】
請求項１１に記載の筆記具において、インキタンク中及び／又はペン先部に脱水材を配置することを特徴とする水反応型樹脂を含有するインキ組成物の反応防止方法。
【請求項１５】
前記脱水材は、モレキュラーシーブ、ゼオライト多孔体、無機塩、シリカゲルの群から選ばれる少なくとも１種であることを特徴とする請求項１４に記載の水反応型樹脂を含有するインキ組成物の反応防止方法。
【発明の詳細な説明】
【技術分野】
【０００１】
本発明は、堅固な筆記描線が得られる筆記具用インキ組成物に関し、更に詳しくは、インキ物性に悪影響を及ぼすことなく、筆記描線の耐擦過性、耐溶剤性に優れた筆記具用インキ組成物に関する。
【背景技術】
【０００２】
一般に、筆記具用インキ組成物は、インキ中に顔料などの色材、溶剤のほかに、筆記描線（塗膜）の強度を強くする目的で、樹脂を配合している。この樹脂が、筆記後、描線が乾燥することによって濃縮されて、描線を形成するものである。
【０００３】
一般的な筆記具では、溶剤の乾燥によって、樹脂膜が形成される。この方法であると、樹脂膜が溶剤に再溶解してしまったり、樹脂膜の強度を高めようとすると、インキの粘度が上がるという課題がある。
【０００４】
従来の筆記具用インキ組成物として、例えば、少なくとも着色剤と、アルコール系溶剤と、樹脂と、シリコンアクリルコポリマーとを含有することを特徴とする油性マーキングペン用インキ組成物（例えば、特許文献１参照）や、少なくとも着色剤と、酸化チタンと、プロピレングリコールモノメチルエーテル及びエタノールからなる溶剤と、ポリビニルブチラール樹脂と、ケトン樹脂とを含有することを特徴とする油性インキ組成物（例えば、特許文献２参照）が知られている。
これらの筆記具用インキ組成物は、筆記描線の乾燥性及び固着性に優れるものであるが、更に、堅固な筆記描線を得る点では若干不十分である。
【０００５】
一方、接着剤用途に用いられている２液硬化型の樹脂や、印刷等に用いられているＵＶ硬化型の樹脂、熱硬化型の樹脂は、強固な塗膜が得られるが、筆記具用インキにするには不向きな樹脂であり、また、筆記具用インキの物性に悪影響を及ぼす懸念がある。
例えば、樹脂１ｋｇ中に０．３〜１０モルの重合性不飽和基及び０．１〜３モルの特定の非プロトン型オニウム塩含有基を有するエポキシ樹脂誘導体及び着色顔料を含んでなるインキ組成物が知られている（例えば、特許文献３参照）。
【０００６】
しかしながら、このインキ組成物は、プリント配線基板を製造する際に形成されるシンボルマークに用いるインキ組成物であり、このインキ組成物を塗布し、加熱して塗膜を硬化させるものであり、筆記具用インキにするには不向きな樹脂であり、単にこの樹脂を転用しても容易に堅固な筆記描線が得られる点に課題があるのが現状である。
【特許文献１】特開２００４−３４１５１９号公報（特許請求の範囲、実施例等）
【特許文献２】特開２００４−２２０４９８号公報（特許請求の範囲、実施例等）
【特許文献３】特開２００１−１０９４０７号公報（特許請求の範囲、実施例等）
【発明の開示】
【発明が解決しようとする課題】
【０００７】
本発明は、上記従来の課題及び現状等に鑑み、これを解消しようとするものであり、インキ物性に悪影響を及ぼすことなく、堅固な筆記描線、具体的には、筆記描線の耐擦過性、耐溶剤性に優れた筆記具用インキ組成物を提供することを目的とするものである。
【課題を解決するための手段】
【０００８】
本発明者らは、上記従来技術の課題等について鋭意検討、具体的には、１液式で容易に反応でき、筆記具用インキの樹脂成分に用いることができる反応性樹脂に着目した。すなわち、筆記具用インキの樹脂成分に用いることができる反応性樹脂について鋭意検討した結果、酸素硬化型や、加水分解、脱水縮合型、水反応型等様々ものがあるが、特定の反応型樹脂を用いることにより、上記目的の筆記具用インキ組成物が得られることを見い出し、本発明を完成するに至ったのである。
【０００９】
すなわち、本発明は、次の（１）〜（１５）に存する。
（１）  少なくとも水反応型樹脂を含有することを特徴とする筆記具用インキ組成物。
（２）  前記水反応型樹脂は、イソシアネート基を有する樹脂であることを特徴とする上記（１）に記載の筆記具用インキ組成物。
（３）  前記水反応型樹脂の含有量が、インキ組成物全量に対して５〜４０重量％であることを特徴とする上記（１）又は（２）に記載の筆記具用インキインキ組成物。
（４）  更に、色材と、２５℃における蒸気圧が７５ｍＰａ・ｓ以上の有機溶剤を含有することを特徴とする上記（１）〜（３）の何れか一つに記載の筆記具用インキ組成物。
（５）  更に、色材と、２５℃、１気圧における水の溶解度が０．０１重量％以上である有機溶剤を含有することを特徴とする上記（１）〜（３）の何れか一つに記載の筆記具用インキ組成物。
（６）  前記有機溶剤が２５℃、１気圧における水の溶解度が１重量％以上であることを特徴とする上記（５）に記載の筆記具用インキ組成物。
（７）  前記有機溶剤が、アルコール、鎖状炭化水素、環状炭化水素、エステル類からなる群から選択される少なくとも１種であることを特徴とする上記（１）〜（６）の何れか一つに記載の筆記具用インキ組成物。
（８）  前記色材の少なくとも一部が顔料であることを特徴とする上記（４）〜（７）の何れか一つに記載の筆記具用インキ組成物。
（９）  前記顔料が酸化チタンであることを特徴とする上記（８）に記載の筆記具用インキ組成物。
（１０）  水の含有量が１質量％未満であることを特徴とする上記（１）〜（９）の何れか一つに記載の筆記具用インキ組成物。
（１１）  上記（１）〜（１０）の何れか一つに記載の筆記具用インキ組成物を内蔵してなることを特徴とする筆記具。
（１２）  インキタンク中及び／又はペン先部に脱水材を配置したこと特徴とする上記（１１）に記載の筆記具。
（１３）  前記脱水材は、モレキュラーシーブ、ゼオライト多孔体、無機塩、シリカゲルの群から選ばれる少なくとも１種であることを特徴とする上記（１２）に記載の筆記具。
（１４）  上記（１１）に記載の筆記具において、インキタンク中及び／又はペン先部に脱水材を配置することを特徴とする水反応型樹脂を含有するインキ組成物の反応防止方法。
（１５）  前記脱水材は、モレキュラーシーブ、ゼオライト多孔体、無機塩、シリカゲルの群から選ばれる少なくとも１種であることを特徴とする上記（１４）に記載の水反応型樹脂を含有するインキ組成物の反応防止方法。
【発明の効果】
【００１０】
本発明によれば、インキ物性に悪影響を及ぼすことなく、堅固な筆記描線、具体的には、筆記描線の耐擦過性、耐溶剤性に優れた筆記具用インキ組成物、この筆記具用インキ組成物が内蔵された筆記具、並びに、水反応型樹脂を含有するインキ組成物の反応防止方法が提供される。
【発明を実施するための最良の形態】
【００１１】
本発明の筆記具用インキ組成物は、少なくとも水反応型樹脂を含有すること特徴とするものである。
【００１２】
本発明に用いる水反応型樹脂としては、筆記後その描線が大気中の水分により、反応架橋して、強固な筆記描線が得られるものであれば、特に限定されるものではない。
好ましくは、イソシアネート基を有する水反応型樹脂を用いることが望ましい。
本発明に用いることができる水反応型樹脂としては、例えば、ポリウレタン樹脂、ポリエステル樹脂、ポリオール樹脂、アルキド樹脂、シリコーン樹脂、シリコーンアクリル樹脂、アクリル樹脂の少なくとも１種（各単独又は２種以上の混合物、以下同様）が挙げられ、具体的には、タケネートＭＴ−オレスターＭ−４０３、タケネートＭＴ−オレスターＭ７５−５０ＳＳ、タケネートＭＴ−オレスターＭ−６０５Ｎ（三井ポリウレタン社製）を用いることができる。
【００１３】
本発明に用いる水反応型樹脂（固形分量）の含有量は、インキ組成物全量に対して、５〜４０質量％（以下、単に「％」という）、好ましくは、１０〜２０％とすることが望ましい。
この水反応型樹脂の含有量が５％未満であると、十分な強度の筆記描線が得られず、一方、４０％超過であると、インク粘度が高まり、著しく筆記性が低下し、好ましくない。
【００１４】
本発明において、上記水反応型樹脂の硬化メカニズムは、インキ中の樹脂成分が水反応性樹脂であるため、筆記後その描線が大気中の水分により、反応架橋し、強固な描線が得られるものとなる。例えば、イソシアネート基を有する水反応型樹脂では、樹脂中のイソシアネート基が大気中の水分と反応し、アミノ基へと変化し、そのアミノ基が、他の樹脂中のイソシアネート基とウレア結合を形成することで、樹脂同士が重合し硬化することとなる。
この水反応型樹脂の反応の利点は、副生成物として、二酸化炭素しか排出されないことと、水が反応により消費されることである。水が消費されることで、製品中に後述するように、特定量未満の水が入り込んだ状態では、重合反応がわずかに進行するだけで止められるので、製品状態でのインキ安定性を高められるものとなる。これに対し、加水分解、脱水縮合で重合が進行する「加水分解脱水縮合型の樹脂」では、少量の水分で反応が進行し、止めることができない。また、「酸素硬化型の樹脂」では、製品状態での酸素の混入防止が困難であるという課題がある。
本発明では、インキ中の樹脂成分に、水反応型樹脂、好ましくは、イソシアネート基含有水反応型樹脂を用いることで、インキ物性に悪影響を与えることなく、乾燥塗膜中の樹脂成分を重合硬化させ、より強靭で、堅牢な筆記描線（塗膜）が得られるものとなる。
【００１５】
本発明の筆記具用インキ組成物には、上記水反応型樹脂の他、着色剤などの色材、有機溶剤を含有する。
用いることができる色材としては、従来より油性インキなどに用いられる着色剤であれば、特に限定されず、慣用されている顔料、染料が挙げられる。
顔料としては、例えば、アゾ系顔料、縮合ポリアゾ系顔料、フタロシアニン系顔料、金属錯塩顔料、チオインジゴ顔料、染料レーキ顔料、蛍光顔料等の有機顔料及びカーボンブラック等の無機顔料が挙げられ、更に、表面を樹脂コーティングで加工した加工顔料、例えば、マイクロリスＡタイプ各種、ＡＳブラック、ＡＳブルー、ＩＫレッド等も使用することができる。
また、染料としては、プロピレングリコールモノメチルエーテル、エタノールに溶解するものであれば、特に限定されず、例えば、アルコール可溶性染料、スピリットソルブル染料等のソルベント染料、ロイコ染料などを挙げることができる。
これらの色材は、単独で又は２種以上混合して使用することもできる。
【００１６】
これらの色材の含有量は、インキ組成物全量に対して、合計で０．０５〜１０％、更に好ましくは、０．１〜５％含有することが望ましい。
これらの色材が０．０５％未満では、描線濃度等で薄くなる等の弊害が発生し、１０％より多く含むと、流動性や溶解成分の溶解性が悪くなり、保存安定性が悪くなり、好ましくない。
【００１７】
本発明では、色材の定着性等の点から、少なくとも一部が顔料であるものを用いることが望ましい。好ましくは、酸化チタンを用いることが望ましい。
本発明に用いる酸化チタンは、特に、黒画用紙等のような色画用等の着色吸収性筆記面、並びに、プラスチック面、樹脂フィルム面、金属面、ガラス面などのインキ非吸収面の隠蔽性に良く、鮮明かつ明瞭な描線を得るために使用するものである。
用いることができる酸化チタンとしては、油性インキ用の顔料等として用いられているものであれば、特に限定されるものではない。
具体的には、クロノスＫＲ−２７０、同ＫＲ−３１０、同ＫＲ−３８０（以上、チタン工業社製）、Ｔｉ−Ｐｕｒｅ Ｒ−９００、同Ｒ−９０２、同Ｒ−７００（以上、デュポン社製）、ＪＲ−６０２、ＪＲ−７０１、ＪＲ−８００（以上、テイカ社製）等の少なくとも１種が挙げられる。
なお、本発明の筆記具用インキ組成物が白色の油性インキ組成物であれば、上記色材を含有することなく（０％で）、白色顔料である当該酸化チタンで代用することができる。
【００１８】
この酸化チタンの含有量は、インキ組成物全量に対して、好ましくは、１０〜４０％、更に好ましくは、１５〜３０％が望ましい。
この酸化チタンの含有量は、１０％未満であると、隠蔽率が低下し、鮮明かつ明瞭な描線を得ることができず、一方、４０％を超えると、光沢性度が低下すると共に、凝集したり、インキ経時安定性が悪化するため、好ましくない。
【００１９】
本発明に用いる有機溶剤としては、分子量が１５０以下の有機溶剤及び／又は沸点が１５０℃以下である有機溶剤を用いることができる。
好ましくは、上記有機溶剤は分子量が３０以上、１４５以下の有機溶剤であるものが望ましい。１気圧における沸点が５０℃以上１４５℃以下の有機溶剤であるものが望ましい。
このような特性（分子量が１５０以下及び／又は１気圧における沸点が１５０℃以下、以下同様）を有する有機溶剤を用いることにより、これらの有機溶剤が、空気中へ蒸発する際に、周囲から蒸発熱を奪い取ることにより空気中の水蒸気を凝結させ、蒸発した後のインクの描線に水分が付着し、水反応型樹脂を硬化させることができる。このような作用はその分子内に酸素原子あるいは窒素原子を有している有機溶剤であれば、水をその有機溶剤内に溶かし込むことが可能であり、より顕著となる。この有機溶剤が分子内に親水基を有している有機溶剤であれば、より容易に水をその有機溶剤内に溶かし込むことが可能であり、殊更に顕著となる。
【００２０】
用いることができる上記特性を有する有機溶剤としては、例えば、アルコール類、鎖状炭化水素、環状炭化水素、エステル類からなる群から選択される少なくとも１種が挙げられる。
具体的に用いることができる上記特性の有機溶剤としては、アルコール類では、無水エタノール、無水メタノール、プロパノールなどが挙げられ、鎖状炭化水素では、オクタン、デカンなどが挙げられ、環状炭化水素では、シクロヘキサン、メチルシクロヘキサン、エチルシクロヘキサン、ジメチルシクロヘキサンなどが挙げられ、エステル類では、酢酸エチ、酢酸ブチルなどが挙げられる。
【００２１】
これらの特性を有する有機溶剤の含有量は、インキ組成物全量に対して、好ましくは、２０〜８０％、更に好ましくは、４０〜６０％が望ましい。
この有機溶剤の含有量が２０％未満であると、インク粘度が高まり、著しく筆記性が低下する、一方、８０％を超えると、相対的に固形分量が不足し、描線色相、水反応型樹脂の量の不足による描線固着力不足のため、好ましくない。
【００２２】
本発明において、水反応型樹脂を含有することから、特定量以上の水が入り込んだ状態のインキ組成物では、例えば、有機溶剤や他の含有成分から持ち込まれる水分を含有したインキ組成物では、水反応型樹脂と水との重合反応を進行することを極力回避し、インキ安定性を高める点から、インキ組成物中の水の含有量は１％未満であることが好ましく、更に好ましくは、０〜０．５％以下であることが望ましい。
【００２３】
本発明の筆記具用インキ組成物では、上記各成分の他、本発明の効果を損なわない範囲で、その他の筆記具用インキ組成物に用いる任意成分（添加剤）を含有することができる。
用いることができる任意成分としては、例えば、変性シリコーン樹脂、アニオン系、ノニオン系、カチオン系などの界面活性剤、乾燥防止剤、防錆剤、防黴剤、沈降抑制剤などを適宜必要に応じて含有することができる。
【００２４】
本発明において、インキ組成物の粘度は、ペン先からのインキの漏出を防止せしめ、筆記感の向上の点から、２５℃において５ｍＰａ・ｓｅｃ〜４０ｍＰａ・ｓｅｃに調整することが好ましく、更に好ましくは、１０ｍＰａ・ｓｅｃ〜３０ｍＰａ・ｓｅとすることが望ましい。
この粘度が４０ｍＰａ・ｓｅｃを越えて粘度が高くなると、筆感が重くなり、滑らかに書きづらくなり、逆に、５ｍＰａ・ｓｅｃ未満であると、著しいペン先での顔料沈降、滲み等があり、好ましくない
【００２５】
本発明の筆記具用インキ組成物は、上記各成分を用いて従来公知の油性インキ組成物の製造方法を適用して製造することができる。すなわち、水反応型樹脂、色材（酸化チタン、着色剤）、樹脂、溶剤、添加剤を分散混合機、撹拌機を用いて、混合することによって目的の油性インキ組成物を得ることができる。
なお、製造時、染料などの固形物を溶解させるために加熱することや、有機顔料などの粗大粒子を除去するためにフィルター、遠心分離機等を用いることなど必要に応じて使用できる。
【００２６】
本発明において、上記構成の筆記具用インキ組成物を充填する筆記具の構造としては、上記インキ組成物が充填され本発明の効果が発揮できるように筆記できるものであれば、特に限定されるものではない。
好ましくは、筆記具用インキ組成物を収容するインキタンクを有する筆記具本体のインキタンク開口部に弁機構を介してペン芯（ペン先）を装備してなる筆記具が挙げられる。
【００２７】
図１は、本発明の筆記具用インキ組成物を内蔵する筆記具の実施形態の一例を示すものである。
本実施形態の筆記具Ａは、図１に示すように、本発明の筆記具用インキ組成物Ｉを収容するインキタンクとなる筆記具本体１０と、該筆記具本体１０の先端に設けられる先軸１１と、該先軸１１内に嵌入されるスポンジ等からなるインキ保持体１２と、前記インキタンク１０の開口部に装備される弁機構部となるバルブ１３と、該バルブ１３を介して外方に突出すると共に、前記先軸１１内のインキ保持体１２に挿入保持されたペン芯１４とを備え、インキタンク１０内には、インキ組成物を攪拌する攪拌ボール１５を備えたものである。なお、１６は筆記具のキャップである。
本発明では、インキタンク１０内に収容した本発明の水反応型樹脂を含有する筆記具用インキ組成物Ｉを、製品状態で安定に保存するためには、インキ中に水を浸入させない、若しくは、浸入した水分を直ちに除去するということが重要となる。そこで、用いる筆記具Ａには、インキタンク１０及び／又はペン芯１４の近傍に脱水材２０，２０を設置することで、インキタンク１０中のインクの固化だけでなく、ペン芯１４に含浸したインキの固化を防止して筆記具内でのインキ安定性を更に良好とするものである。
【００２８】
用いることができる脱水材２０としては、例えば、モレキュラーシーブ、ゼオライト多孔体、無機塩、シリカゲルの群から選ばれる少なくとも１種を挙げることができる。
本実施形態の脱水材２０は、モレキュラーシーブを用いている。このモレキュラーシーブとは、ゼオライトの多孔質体で、非常に強力な脱水剤である。製品のインキタンク１０中と、ペン芯近傍（保持体１１の中）に、脱水材２０を配置することで、インキタンク１０内での固化を防止でき、さらにペン芯１４近傍にも脱水材２０を配置することで、ペン先となるペン芯１４やバルブ１３の固着防止するものである。
【００２９】
このように構成される本発明では、インキ中の樹脂成分が水反応型樹脂であるため、通常の状態（空気が存在する状態）にて被筆記面における筆記具後、その筆記描線は大気中の水分により、反応架橋（重合硬化）し、筆記者（ユーザー）は特別な操作をすることなく、強固な描線が得られることとなり、筆記描線の耐擦過性、耐溶剤性に優れた筆記具用インキ組成物、並びに、筆記具が提供されることとなる。
水反応型樹脂として、イソシアネート基を有する水反応型樹脂を用いることにより、描線の架橋反応を速やかに行うことができる。
水反応型樹脂の含有量をインキ組成物全量に対して、５〜４０％含有せしめることにより、架橋した後の筆記描線の強度を更に高めることができる。
また、筆記具のインキタンクの中及び／又はペン先部１４近傍に脱水材２０を配置することで、製品状態でのインクの固化を防止することができ、更に、脱水材としてモレキュラーシーブ、ゼオライト多孔体、無機塩、シリカゲルの群から選ばれる少なくとも１種を用いることにより、インキの固化を効果的に防止することができる。
更に、有機溶剤として上記特性を有する有機溶剤を用いることにより、筆記具インキとして最適な溶剤を選択することができ、効果的に本発明の効果を発揮せしめることができるものとなる。
更にまた本発明のバルブ装置を備えた筆記具では、製品状態でのインキの粘度がわずかに上がっても、筆記性能の低下を防止できるものとなる。
【００３０】
本発明の水反応型樹脂を含有するインキ組成物の反応防止方法は、上記構成の筆記具Ａにおいて、インキタンク１０中及び／又はペン先部１４に上記構成の脱水材２０、２０を配置することで、水反応型樹脂を含有するインキ組成物の重合反応を防止するものである。
【００３１】
本発明の筆記具用インキ組成物、筆記具、並びに、当該インキ組成物の反応防止方法は、上述に如く、構成され、各種形態となるものであるが、上記実施形態に限定されるものではなく、本発明の技術思想の範囲内で種々変更することができる。
例えば、前記ペン芯の代わりにボールペンチップを用い、ボールペンとして用いてもよいものである。
【実施例】
【００３２】
次に、本発明を実施例により更に詳述するが、本発明は下記実施例に限定されるものではない。
【００３３】
〔実施例１〜１２及び比較例１〜１２〕
下記表１及び２に示す配合組成で、ビーズミルを用いて分散せしめて各筆記具用インキ組成物を調製した。
得られた各インキ組成物の２５℃の粘度は、コーンプレート型粘度計（株式会社トキメック製：ＴＶ−２０（ＥＬＤ）タイプ）で測定した。
また、各インキ組成物の下記筆記具Ａ充填１日後の水分含有量をカールフィッシャー水分計・モデルＭＫＡ−３ｐを用いて２５℃で測定した。
また、各インキ組成物を下記構成及び図１に示す筆記具のインキタンクに充填し、下記各評価方法により、塗膜（描線）耐擦過性、耐溶剤性について評価した。
これらの結果を下記表１及び表２に示す。
【００３４】
〔筆記具の構成〕
図１に示す筆記具Ａを用いた。
インキタンク内容量：６．５ｍｌ
ペン先構成：アクリル繊維芯、直径５ｍｍ
脱水材：モレキュラーシーブス３Ａ、大きさφ８×５ｍｍの円柱形状
配置箇所：インクタンク尾栓側
【００３５】
（塗膜耐擦過性の評価方法）
２５℃−湿度６５％条件下で、ＰＥＴフィルム上に上記構成の筆記具を用いて筆記し、筆記した塗膜（描線）を約1週間放置後、金束子（ステンレス製）にて２０回擦過し、その描線の変化を評価した。
評価基準：
◎：ほとんど変化無し
○：描線に傷あり
△：描線に一部剥離あり
×：描線消失
【００３６】
（耐溶剤性の評価方法）
２５℃−湿度６５％条件下で、ＰＥＴフィルム上に上記構成の筆記具を用いて筆記し、筆記した塗膜（描線）を約1週間放置後、ＰＥＴフィルムをエタノール、キシレン、それぞれの水槽内に１０秒間浸漬した後、引き上げ、その描線を評価した。
評価基準：
◎：ほとんど変化無し
○：描線に一部にじみ
△：描線大部分がにじみ
×：描線消失
【００３７】
【表１】
2010024379.tif 000003
【００３８】
【表２】
2010024379.tif 000004
【００３９】
上記表１及び２中の＊１〜＊９は、下記のとおりである。
＊１：オリエント化学社製
＊２：オリエント化学社製
＊３：Ｔｉ−Ｐｕｒｅ Ｒ−９００、デュポン社製
＊４：分子量が１０６．１６、１気圧における沸点が１４４．４１℃となるキシレン
＊５：分子量が１１６．１６、１気圧における沸点が最高１２６．５℃となる酢酸ブチル
＊６：分子量が４６．０７、１気圧における沸点が７８．３２℃となる（無水）エタノール
＊７：イソシアネート基６ｗｔ％含有のポリウレタン樹脂（M75-50SS、固形分量５０ｗｔ％、三井化学ポリウレタン社製）
＊８：平均重合度４５０のポリビニルブチラール（ＢＬ−２、積水化学社製）
＊９：ケトンレジンＫ−９０、荒川化学工業社製
【００４０】
上記表１及び表２の結果から明らかなように、本発明範囲となる実施例１〜１２は、本発明の範囲外となる比較例１〜１２に較べて、塗膜（描線）耐擦過性、耐溶剤性に優れていることが判明した。
【図面の簡単な説明】
【００４１】
【図１】本発明の筆記具の一例を示す縦断面図である。
【符号の説明】
【００４２】
Ａ  筆記具
Ｉ  筆記具用インキ組成物
１０  インキタンク
１４  ペン芯
２０  脱水材
【図１】
2010024379.tif 000005